(57)【要約】酸性ガス吸収性タブレットであって、比較的十分な割合にて吸着剤（活性炭もしくはシリカゲルまたはそれらの混合物であり得る）、炭酸カリウム、ポリビニルピロリジノンおよび重炭酸カリウムを含むタブレット。上記のタブレットを利用して閉じ込められた環境から酸性ガスを吸収する方法であって、該タブレットを該閉じ込められた環境中に挿入することによる方法。【特許請求の範囲】
【請求項１】
酸性ガス吸収性タブレットであって、比較的十分な重量割合にて少なくとも１種の吸着剤、結合剤および少なくとも１種の塩基性塩を含む酸性ガス吸収性タブレット。
【請求項２】
第２の塩基性塩を含む、請求項１に記載の酸性ガス吸収性タブレット。
【請求項３】
少なくとも１種の塩基性塩が主として吸着剤と連合されており、そして第２の塩基性塩が主として結合剤と連合されている、請求項２に記載の酸性ガス吸収性タブレット。
【請求項４】
少なくとも１種の塩基性塩が、ナトリウムおよびカリウムの炭酸塩および重炭酸塩から成る群から選択される、請求項１に記載の酸性ガス吸収性タブレット。
【請求項５】
第２の塩基性塩を含み、しかも少なくとも１種の塩基性塩および第２の塩基性塩が、ナトリウムおよびカリウムの炭酸塩および重炭酸塩から成る群から選択される、請求項１に記載の酸性ガス吸収性タブレット。
【請求項６】
少なくとも１種の塩基性塩が、ナトリウムおよびカリウムの炭酸塩から成る群から選択され、そして第２の塩基性塩が、ナトリウムおよびカリウムの重炭酸塩から成る群から選択される、請求項１に記載の酸性ガス吸収性タブレット。
【請求項７】
電子デバイスから酸性ガスを吸収する方法であって、比較的十分な重量割合にて少なくとも１種の吸着剤、結合剤および少なくとも１種の塩基性塩を含む酸性ガス吸収性タブレットを用意し、そして該酸性ガス吸収性タブレットを該電子デバイス中に設置する工程を含む方法。
【請求項８】
酸性ガス吸収性タブレットが、第２の塩基性塩を含む、請求項７に記載の方法。
【請求項９】
少なくとも１種の塩基性塩が主として吸着剤と連合されており、そして第２の塩基性塩が主として結合剤と連合されている、請求項８に記載の方法。
【請求項１０】
少なくとも１種の塩基性塩が、ナトリウムおよびカリウムの炭酸塩および重炭酸塩から成る群から選択される、請求項７に記載の方法。
【請求項１１】
第２の塩基性塩を含み、しかも少なくとも１種の塩基性塩および第２の塩基性塩が、ナトリウムおよびカリウムの炭酸塩および重炭酸塩から成る群から選択される、請求項７に記載の方法。
【請求項１２】
少なくとも１種の塩基性塩が、ナトリウムおよびカリウムの炭酸塩から成る群から選択され、そして第２の塩基性塩が、ナトリウムおよびカリウムの重炭酸塩から成る群から選択される、請求項７に記載の方法。
【請求項１３】
酸性ガスが発生する電子デバイスにおいて、酸性ガス吸収性タブレットが該電子デバイス中にあり、しかも該酸性ガス吸収性タブレットが、比較的十分な重量割合にて少なくとも１種の吸着剤、結合剤および少なくとも１種の塩基性塩を含むことを特徴とする電子デバイス。
【請求項１４】
第２の塩基性塩を含む、請求項１３に記載の電子デバイス。
【請求項１５】
少なくとも１種の塩基性塩が主として吸着剤と連合されており、そして第２の塩基性塩が主として結合剤と連合されている、請求項１４に記載の電子デバイス。
【請求項１６】
少なくとも１種の塩基性塩が、ナトリウムおよびカリウムの炭酸塩および重炭酸塩から成る群から選択される、請求項１３に記載の電子デバイス。
【請求項１７】
第２の塩基性塩を含み、しかも少なくとも１種の塩基性塩および第２の塩基性塩が、ナトリウムおよびカリウムの炭酸塩および重炭酸塩から成る群から選択される、請求項１３に記載の電子デバイス。
【請求項１８】
少なくとも１種の塩基性塩が、ナトリウムおよびカリウムの炭酸塩から成る群から選択され、そして第２の塩基性塩が、ナトリウムおよびカリウムの重炭酸塩から成る群から選択される、請求項１３に記載の電子デバイス。
【請求項１９】
酸性ガス吸収性タブレットであって、重量により約７３％と９３％の間の量の吸着剤、４．２％と２５．１％の間の量のポリビニルピロリジノン、約０．４％と６．７％の間の量の重炭酸カリウム、約０．２％と８．４％の間の量の炭酸カリウムおよび０％と３０％の間の量の水を含む酸性ガス吸収性タブレット。
【請求項２０】
吸着剤が、活性炭とシリカゲルの配合物である、請求項１９に記載の酸性ガス吸収性タブレット。
【請求項２１】
配合物が、全部の活性炭または全部のシリカゲルを含めて任意の割合にある、請求項２０に記載の酸性ガス吸収性タブレット。
【請求項２２】
吸着剤が約７８％と８８％の間の量にて存在し、ポリビニルピロリジノンが約８．３％と１６．８％の間の量にて存在し、重炭酸カリウムが約１．４％と３．９％の間の量にて存在し、炭酸カリウムが約０．８％と４．２％の間の量にて存在し、そして水が約０％と１５％の間の量にて存在する、請求項１９に記載の酸性ガス吸収性タブレット。
【請求項２３】
吸着剤が、活性炭とシリカゲルの配合物である、請求項２２に記載の酸性ガス吸収性タブレット。
【請求項２４】
配合物が、全部の活性炭または全部のシリカゲルを含めて任意の割合にある、請求項２３に記載の酸性ガス吸収性タブレット。
【請求項２５】
吸着剤が約８０％と８５％の間の量にて存在し、ポリビニルピロリジノンが約９．２％と１０．９％の間の量にて存在し、重炭酸カリウムが約２．６％と３．１％の間の量にて存在し、炭酸カリウムが約１．６％と２．５％の間の量にて存在し、そして水が約０％と２％の間の量にて存在する、請求項１９に記載の酸性ガス吸収性タブレット。
【請求項２６】
吸着剤が、活性炭とシリカゲルの配合物である、請求項２５に記載の酸性ガス吸収性タブレット。
【請求項２７】
配合物が、全部の活性炭または全部のシリカゲルを含めて任意の割合にある、請求項２６に記載の酸性ガス吸収性タブレット。
【発明の詳細な説明】
【０００１】
発明の背景
本発明は、有害な酸性ガスを吸収するために、閉じ込められた空間中に置くためのガス吸収性タブレットに関する。
【０００２】
背景として、コンピューターハードディスクドライブ並びに他のタイプのコンピューターデバイスおよび電子デバイスのような閉じ込められた環境において、それらに悪影響を及ぼし得る揮発性の有機および他の酸性ガスが発生する。これまで、前記のタイプのデバイスにおいて酸性ガスを吸収するために、顆粒状およびタブレット形態の活性炭が用いられてきた。このカーボンは、未処理および塩処理形態の両方にて用いられてきた。
【０００３】
発明の簡単な要約
本発明の目的は、閉じ込められた環境内の対象物に悪影響を及ぼし得るところの該閉じ込められた環境において発生する酸性ガスを効率的に吸収するために、該閉じ込められた環境に置かれ得るガス吸収性タブレットを提供することである。
【０００４】
本発明の一層特定的な目的は、電子部品に悪影響を及ぼし得る酸性ガスを吸収するために、電子装置の閉じ込められた場所に置かれ得るガス吸収性タブレットを提供することである。
【０００５】
本発明の別の目的は、コンピューターハードディスクドライブおよび他のタイプのコンピューター環境においてのような閉じ込められた環境において酸性ガスを吸収する改良方法を提供することである。本発明の他の目的および付随の利点は、以下において容易に認知される。
【０００６】
本発明は、酸性ガス吸収性タブレットであって、比較的十分な重量割合にて少なくとも１種の吸着剤、結合剤および塩基性塩を含む酸性ガス吸収性タブレットに関する。
【０００７】
本発明はまた、電子デバイスから酸性ガスを吸収する方法であって、比較的十分な重量割合にて少なくとも１種の吸着剤、結合剤および少なくとも１種の塩基性塩を含む酸性ガス吸収性タブレットを用意し、そして該酸性ガス吸収性タブレットを該電子デバイス中に設置する工程を含む方法に関する。
【０００８】
本発明の様々な側面は、明細書の以下の部分が読解されるとき一層完全に理解される。
【０００９】
発明の詳細な記載
有機酸性ガスが存在するところの、コンピュータータイプのデバイスを含めてコンピューターハードディスクドライブおよび他の閉じ込められた電子デバイスにおいて、これらの有機酸性ガスを吸収して、それらがかかる閉じ込められた環境における対象物に悪影響を及ぼさないようにすることが望ましい。
【００１０】
本発明によれば、発生する有機および他の酸性ガスを吸収するタブレットが提供される。該ガスは、酢酸、硫化水素および塩化水素酸の一つまたはそれ以上を含む。タブレットは、少なくとも１種の吸着剤、塩基性塩および結合剤を含む。また、離型剤（シリコーン不含物質を包含するが、しかしそれらに限定されない）が、成形タブレットを形成するダイから成形タブレットの取り去りを助けるために、前記の成分と混合され得る。タブレットは約３／４インチの長さ、約１／４インチの幅および約１／４インチの高さを有する長方形状固体であり得るが、しかしそれは他の寸法を有し得る。
【００１１】
好ましい吸着剤は、活性炭もしくはシリカゲルまたは任意の割合のそれらの配合物である。活性炭もしくはシリカゲル吸着剤または任意の割合の配合物は、重量により約７３％と９３％の間一層好ましくは約７８％と８８％の間最も好ましくは約８０％と８５％の間の量にて存在し得る。活性炭もしくはシリカゲルまたは任意の割合の組合わせは、約１０と３２５メッシュの間一層好ましくは約３０と２３０メッシュの間最も好ましくは約５０と２００メッシュの間の粒子サイズを有し得る。前記の吸着剤が好ましいけれども、限定されることなくインディケイティングシリカゲル（「指示性シリカゲル」）、分子篩およびセルロース物質を含めて、他の吸着剤が用いられ得る。
【００１２】
好ましい結合剤は、約４％と２５％の間一層好ましくは約８％と１７％の間最も好ましくは約９％と１１％の間の量にて存在し得るポリビニルピロリジノンである。いかなる標準的なタブレット化用結合剤も、ポリビニルピロリジノンの代わりに用いられ得る。用いられ得る他の結合剤は、限定されることなくケイ酸ナトリウム、微晶質セルロース、メチルセルロース、ＨＰＭＣセルロースおよびＣＭＣセルロース、並びに様々なガムを基剤とした接着剤を包含する。前記に列挙された結合剤は、以下に記載されるような、ポリビニルピロリジノンと同じ態様にて作用し、すなわち、それらは酸性ガスを吸着しそしてその後該酸性ガスを放出する。
【００１３】
好ましい塩基性塩は炭酸カリウムであり、そしてそれは約０．２％と８．４％の間一層好ましくは約０．８％と４％の間最も好ましくは約１．５％と２．５％の間の量にて存在し得る。約７と１２の間のｐＨを有する塩基性塩は炭酸カリウムの代わりに用いられ得、そしてかかる化合物は、限定されることなく重炭酸カリウム、重炭酸ナトリウムおよび炭酸ナトリウムを包含する。以下に記されるように、炭酸カリウムは吸着剤と混合され、そしてその機能は酸性ガスの大部分を吸収することである。以下に要約されるように、炭酸カリウムは酸性ガスと化学的に結合し、そして副生成物として二酸化炭素および水を生じる。該水は吸着剤により吸着され、そして該二酸化炭素は大気に放出される。好ましい塩基性塩は、以下に論考されるように、単独でまたは別の塩基性塩との組合わせにて用いられ得る。
【００１４】
好ましくは存在する別の塩基性塩は重炭酸カリウムであり、そしてそれは約０．５％と７％の間一層好ましくは約１．５％と４％の間最も好ましくは約２．５％と３％の間の量にて存在し得る。７と１２の間のｐＨを有する他の塩基性塩は重炭酸カリウムの代わりに用いられ得、そしてかかる化合物は、限定されることなく炭酸カリウム、重炭酸ナトリウムおよび炭酸ナトリウムを包含する。重炭酸カリウムの機能は、優先的に酸性ガスを直接的に吸収し並びにその後また、結合剤によって吸着されそしてその後それから脱着された酸性ガスも吸収することである。重炭酸カリウムが炭酸カリウムに加えて用いられる理由は、それが結合剤とより容易に混合されるからである。炭酸カリウムは、酸性ガスを吸収するそのより大きい能力に因り、吸着剤と共に優先的に用いられ、かくして総酸性ガス吸収能を最大にする。しかしながら、上記に記されたように、炭酸カリウムまたはいずれかの他の適当な塩基性塩（水酸化物およびアミンファミリーにおける塩類を包含するが、しかしそれらに限定されない）が結合剤と共に用いられ得、しかし重炭酸塩が好ましい。以下に要約されるように、ポリビニルピロリジノンは酸性ガスを吸着そして放出し、そして重炭酸塩がその後それらと化学的に結合しそして二酸化炭素および水を放出する。該水は吸着剤により吸着され、そして該二酸化炭素は大気に排出される。
【００１５】
ガス吸収性タブレットはまた、水を３０％まで一層好ましくは約１５％まで最も好ましくは約２％までの量にて含有し得る。
【００１６】
前記のものに加えて、適当な量のダイ離型滑剤が組成物と混合され得、そしてこの事例においてそれはステアリン酸アルミニウムで構成される。他の適当なダイ離型剤が用いられ得る。
【００１７】
重量により次の組成を有するタブレットが処方された。すなわち、
活性炭／シリカゲルの配合物＊                     ８４％
Ｋ２ＣＯ３                                          ２％
ＫＨＣＯ３                                         ３％
ポリビニルピロリジノン                            ９％
ステアリン酸アルミニウム（シリコーン不含）        １％
Ｈ２Ｏ                                             １％
＊  該配合物の特定重量比は、８０％活性炭および２０％シリカゲルである。しかしながら、カーボン／シリカゲルの配合物の比率は、１００％カーボンから１００％シリカゲルの範囲にあり得る。カーボンは堅果殻または石油を基剤とした活性炭（商業的に入手できる処理されたまたは処理されていないカーボンであり得る）を包含するが、しかしそれらに限定されない。シリカゲルはＡ、ＢおよびＡＢ型を包含するが、しかしそれらに限定されない。
【００１８】
上記のタブレットは、次の態様にて作られた。カーボンもしくはシリカゲルまたは任意の割合のそれらの配合物と炭酸カリウムとを、遊星形ブレンダーにておおよそ１０分間ブレンドした。その後、この配合物を、約２４時間セットさせた。しかしながら、前記の成分の混合は２と６０分の間にていかなるやり方にても達成され得、そしてセットは約２と７２時間の間にあり得る（その期間中に平衡が達成される限り）。前記の混合物がセットした後、ステアリン酸アルミニウムを添加し、そして生じた組成物を、十分にブレンドされるまでおおよそ５分間ブレンドした。しかしながら、ブレンディングは、１分と３０分の間にて遂行され得る。前記の後、重炭酸カリウムとポリビニルピロリジノンを、単純な羽根型ミキサーにて、均質になるまでブレンドした。その後、重炭酸カリウムとポリビニルピロリジノンのこの混合物を、カーボンもしくはシリカゲルまたはそれらの配合物と炭酸カリウムとの前記の混合物に添加し、そしてこれらの成分のすべてをシグマ形ミキサーにて約５４℃の温度において、この混合物が十分に混合されてタブレット化の用意ができるまでおおよそ２時間ブレンドした。しかしながら、混合は約１時間と８時間の間のいかなる適当な時間にても遂行され得、そして最終温度範囲は約１０℃と１８０℃の間にあり得る。最終混合物のタブレット化を、タブレット成形機にて、１平方インチ当たり約５，０００と１２，０００ポンドの間の圧力において遂行した。
【００１９】
別の化合物が上記の処方物において重炭酸カリウムの代わりに用いられる場合、混合手順は、この代替化合物がポリビニルピロリジノンと別個に混合される（それとの親密な接触を確実にする目的のために）点で本質的に同じである。それ故、別々の混合が遂行されたとしても、炭酸カリウムが重炭酸カリウムの代わりに用いられた場合、１種の塩基性塩が存在するのみであり得る。
【００２０】
上記のタブレットは、次の態様にて機能する。吸着剤と混合された塩基性塩は、酸性ガスを無害な物質に転換することにより、酸性ガスを吸収する。塩基性塩と酸性ガスの化学反応は、塩と二酸化炭素ガスと水とを生じる。かくして、有害な酸性ガスは除去される。該二酸化炭素ガスは大気に排出され、そして該水は吸着剤により吸着されそしてハードディスクドライブまたは電子もしくはコンピューターデバイスの動作中吸着剤が加熱される時究極的に大気に放出される。ポリビニルピロリジノン結合剤は酸性ガスを吸着するが、しかし上記に記載されたように酸性ガスが塩基性塩と反応する場合のような化学変化はない。しかしながら、化学変化がないので、酸性ガスは結合剤から脱着されそして塩基性塩がタブレット中に存在するところの結合剤の外のタブレットの部分中に入り、そして次いで塩基性塩が上記の態様にて酸性ガスを吸収する。上記に記されたように、最も効率的に働く塩基性塩は、炭酸カリウムよりも容易にポリビニルピロリジノンと混合される重炭酸カリウムである。
【００２１】
下記の図表は、有機酸の保持におけるタブレットの性能を示す。これに関して、炭酸カリウム、重炭酸カリウムおよびポリビニルピロリジノンを含有する上記の特定処方物中において吸着剤が１００％活性炭である３つの８〜１０ｍｇ試料をＤｙｎａｔｈｅｒｍ試験器にて試験し、そしてそれらの結果を次の図表においてプロットした。この試験により、３つの試験体は平均して１３９マイクログラムの酢酸を吸収し、そして２６回の脱着サイクルに付された後６マイクログラムしか脱着されなかったことが示された。かくして、タブレットにより吸収されそしてその後放出された酸の、原量に対するパーセントは、約５％未満である。前記のことは、両方共「有機酸脱着」という表題の次のグラフＡおよびグラフＢに表されている。
【００２２】
次のグラフＡ、Ｂ、ＣおよびＤにおいて、各サイクルは、各試料（８〜１０ｍｇ）を特定の加熱に４分間付すことから成っていた。各サイクルの温度は次の表に示され、しかしてこの表において各サイクルは順次に列挙されている。
【００２３】
【表１】
2004517726.tif 000002
【００２４】
更なる説明として、最初の３回の順次サイクルは各々、それぞれ１００℃、１２５℃および１５０℃にて４分間遂行された。その後、合計２６回のサイクルについて、２００℃、２２５℃、２５０℃、等における三つの順次４分サイクルがあった。換言すれば、各試験体は２６回の順次４分サイクルに付され、そして脱着された酸性ガスの量が測定された。各プロットは、脱着された酸性ガスの累積量を示す。換言すれば、グラフは各サイクルにおいて脱着された特定量を示すのではなくて、そのサイクルの終わりまでに脱着された総量を示す。
【００２５】
次のグラフＡは、脱着されたマイクログラム数対脱着サイクル数をプロットする。
【００２６】
【表２】
2004517726.tif 000003
【００２７】
次のグラフＢは、同じ対象物に関する。しかしながら、プロットは、脱着サイクル数に対してプロットされた原質量に対する脱着パーセントである。
【００２８】
【表３】
2004517726.tif 000004
【００２９】
両方のグラフから、脱着量は２６回の脱着サイクル後横ばいになる傾向にあることが分かり得る。
【００３０】
前記のグラフＡおよびＢは、ＫＨＣＯ３を含有する上記のタブレットの脱着特性を示す。ＫＨＣＯ３の意義は、上記のグラフＡおよびＢが次のグラフＣおよびＤ（タブレットがＫＨＣＯ３を含有していなかった）と比較されるとき認識され得る。グラフＣおよびＤのタブレットは、８７％の量の吸着剤（１００％活性炭であった）と、２％の量の炭酸カリウムと、９％のポリビニルピロリジノンと、１％のステアリン酸アルミニウムと、１％の水とを含有していた。炭酸カリウムは吸着剤とのみ混合され、そしてその後この混合物はポリビニルピロリジノンと混合された。簡単に言うと、グラフＡがグラフＣと比較されるとき、グラフＡにおける脱着総量はグラフＣにおける７５マイクログラムと比べて６．３マイクログラムであり、それにより脱着を大いに制限するＫＨＣＯ３の能力を例証していることが分かり得る。同じ結果が、原質量の５２％が脱着されるグラフＤと比べて原質量の４．５％が脱着されるグラフＢの比較から明白である。
【００３１】
【表４】
2004517726.tif 000005
【００３２】
【表５】
2004517726.tif 000006
【００３３】
上記に用いられた用語「吸収する」および「吸収性」は、ガスが反応の結果として化学的に変化されることを意味するよう意図されているのに対して、用語「吸着する」および「脱着する」は、それぞれ、結合剤および吸着剤と結合および放出される結果として化学的には変化されないことを意味するよう意図されている。
【００３４】
上記の記載は吸着剤が吸着剤および結合剤の両方と共に用いられることに言及してきたけれども、或る状況下では、吸収剤を結合剤のみと共に用いることが望ましくあり得る。
【００３５】
上記の記載は電子装置、コンピューターおよびコンピューターハードディスクドライブに言及してきたけれども、本発明の酸性ガス吸収性タブレットおよび方法はまた、他のタイプの電子機器（ＤＶＤ、光学読取り装置、等を包含するが、しかしそれらに限定されない）に適用可能である、ということが認識される。
【００３６】
本発明の好ましい具体的態様が開示されてきたけれども、本発明はそれらに限定されないで、請求の範囲内で別の具合に具体化され得る、ということが認識される。
【国際公開パンフレット】
2004517726.tif 000007
2004517726.tif 000008
2004517726.tif 000009
2004517726.tif 000010
2004517726.tif 000011
2004517726.tif 000012
2004517726.tif 000013
2004517726.tif 000014
2004517726.tif 000015
2004517726.tif 000016
2004517726.tif 000017
2004517726.tif 000018
2004517726.tif 000019
2004517726.tif 000020
2004517726.tif 000021
【手続補正書】
【提出日】平成14年6月27日(2002.6.27)
【手続補正１】
【補正対象書類名】明細書
【補正対象項目名】特許請求の範囲
【補正方法】変更
【補正の内容】
【特許請求の範囲】
【請求項１】
酸性ガス吸収性タブレットであって、比較的十分な重量割合にて少なくとも１種の吸着剤、結合剤、一つの塩基性塩、および第２の塩基性塩を含み、しかも該一つの塩基性塩が主として該吸着剤と連合されており、そして該第２の塩基性塩が主として該結合剤と連合されている酸性ガス吸収性タブレット。
【請求項２】
第２の塩基性塩を含む、請求項１に記載の酸性ガス吸収性タブレット。
【請求項３】
少なくとも１種の塩基性塩が主として吸着剤と連合されており、そして第２の塩基性塩が主として結合剤と連合されている、請求項２に記載の酸性ガス吸収性タブレット。
【請求項４】
一つの塩基性塩が、ナトリウムおよびカリウムの炭酸塩および重炭酸塩から成る群から選択される、請求項１に記載の酸性ガス吸収性タブレット。
【請求項５】
一つの塩基性塩および第２の塩基性塩が、ナトリウムおよびカリウムの炭酸塩および重炭酸塩から成る群から選択される、請求項１に記載の酸性ガス吸収性タブレット。
【請求項６】
一つの塩基性塩が、ナトリウムおよびカリウムの炭酸塩から成る群から選択され、そして第２の塩基性塩が、ナトリウムおよびカリウムの重炭酸塩から成る群から選択される、請求項１に記載の酸性ガス吸収性タブレット。
【請求項７】
電子デバイスから酸性ガスを吸収する方法であって、比較的十分な重量割合にて少なくとも１種の吸着剤、結合剤、主として該吸着剤と連合された一つの塩基性塩、および主として該結合剤と連合された第２の塩基性塩を含む酸性ガス吸収性タブレットを用意し、そして該酸性ガス吸収性タブレットを該電子デバイス中に設置する工程を含む方法。
【請求項８】
酸性ガス吸収性タブレットが、第２の塩基性塩を含む、請求項７に記載の方法。
【請求項９】
少なくとも１種の塩基性塩が主として吸着剤と連合されており、そして第２の塩基性塩が主として結合剤と連合されている、請求項８に記載の方法。
【請求項１０】
一つの塩基性塩が、ナトリウムおよびカリウムの炭酸塩および重炭酸塩から成る群から選択される、請求項７に記載の方法。
【請求項１１】
一つの塩基性塩および第２の塩基性塩が、ナトリウムおよびカリウムの炭酸塩および重炭酸塩から成る群から選択される、請求項７に記載の方法。
【請求項１２】
一つの塩基性塩が、ナトリウムおよびカリウムの炭酸塩から成る群から選択され、そして第２の塩基性塩が、ナトリウムおよびカリウムの重炭酸塩から成る群から選択される、請求項７に記載の方法。
【請求項１３】
酸性ガスが発生する電子デバイスにおいて、酸性ガス吸収性タブレットが該電子デバイス中にあり、しかも該酸性ガス吸収性タブレットが、比較的十分な重量割合にて少なくとも１種の吸着剤、結合剤、主として該吸着剤と連合された一つの塩基性塩、および主として該結合剤と連合された第２の塩基性塩を含むことを特徴とする電子デバイス。
【請求項１４】
第２の塩基性塩を含む、請求項１３に記載の電子デバイス。
【請求項１５】
少なくとも１種の塩基性塩が主として吸着剤と連合されており、そして第２の塩基性塩が主として結合剤と連合されている、請求項１４に記載の電子デバイス。
【請求項１６】
一つの塩基性塩が、ナトリウムおよびカリウムの炭酸塩および重炭酸塩から成る群から選択される、請求項１３に記載の電子デバイス。
【請求項１７】
一つの塩基性塩および第２の塩基性塩が、ナトリウムおよびカリウムの炭酸塩および重炭酸塩から成る群から選択される、請求項１３に記載の電子デバイス。
【請求項１８】
一つの塩基性塩が、ナトリウムおよびカリウムの炭酸塩から成る群から選択され、そして第２の塩基性塩が、ナトリウムおよびカリウムの重炭酸塩から成る群から選択される、請求項１３に記載の電子デバイス。
【請求項１９】
酸性ガス吸収性タブレットであって、重量により約７３％と９３％の間の量の吸着剤、４．２％と２５．１％の間の量のポリビニルピロリジノン、約０．４％と６．７％の間の量の重炭酸カリウム、約０．２％と８．４％の間の量の炭酸カリウムおよび０％と３０％の間の量の水を含む酸性ガス吸収性タブレット。
【請求項２０】
吸着剤が、活性炭とシリカゲルの配合物である、請求項１９に記載の酸性ガス吸収性タブレット。
【請求項２１】
配合物が、全部の活性炭または全部のシリカゲルを含めて任意の割合にある、請求項２０に記載の酸性ガス吸収性タブレット。
【請求項２２】
吸着剤が約７８％と８８％の間の量にて存在し、ポリビニルピロリジノンが約８．３％と１６．８％の間の量にて存在し、重炭酸カリウムが約１．４％と３．９％の間の量にて存在し、炭酸カリウムが約０．８％と４．２％の間の量にて存在し、そして水が約０％と１５％の間の量にて存在する、請求項１９に記載の酸性ガス吸収性タブレット。
【請求項２３】
吸着剤が、活性炭とシリカゲルの配合物である、請求項２２に記載の酸性ガス吸収性タブレット。
【請求項２４】
配合物が、全部の活性炭または全部のシリカゲルを含めて任意の割合にある、請求項２３に記載の酸性ガス吸収性タブレット。
【請求項２５】
吸着剤が約８０％と８５％の間の量にて存在し、ポリビニルピロリジノンが約９．２％と１０．９％の間の量にて存在し、重炭酸カリウムが約２．６％と３．１％の間の量にて存在し、炭酸カリウムが約１．６％と２．５％の間の量にて存在し、そして水が約０％と２％の間の量にて存在する、請求項１９に記載の酸性ガス吸収性タブレット。
【請求項２６】
吸着剤が、活性炭とシリカゲルの配合物である、請求項２５に記載の酸性ガス吸収性タブレット。
【請求項２７】
配合物が、全部の活性炭または全部のシリカゲルを含めて任意の割合にある、請求項２６に記載の酸性ガス吸収性タブレット。
【請求項２８】
酸性ガス吸収性タブレットを製造するための混合物を作る方法であって、吸着剤および第１の塩基性塩を用意し、該吸着剤および該第１の塩基性塩をブレンドして第１の混合物を生成させ、結合剤および第２の塩基性塩を用意し、該結合剤および該第２の塩基性塩をブレンドして第２の混合物を生成させ、そして該第１の混合物および該第２の混合物をブレンドする工程を含む、混合物を作る方法。
【請求項２９】
第１の塩基性塩および第２の塩基性塩が、ナトリウムおよびカリウムの炭酸塩および重炭酸塩から成る群から選択される、請求項２８に記載の混合物を作る方法。
【請求項３０】
第１の塩基性塩が、ナトリウムおよびカリウムの炭酸塩から成る群から選択され、そして第２の塩基性塩が、ナトリウムおよびカリウムの重炭酸塩から成る群から選択される、請求項２８に記載の混合物を作る方法。
【請求項３１】
吸着剤が、活性炭とシリカゲルの配合物である、請求項２８に記載の混合物を作る方法。
【請求項３２】
第１の塩基性塩および第２の塩基性塩が、ナトリウムおよびカリウムの炭酸塩および重炭酸塩から成る群から選択される、請求項３１に記載の混合物を作る方法。
【請求項３３】
第１の塩基性塩が、ナトリウムおよびカリウムの炭酸塩から成る群から選択され、そして第２の塩基性塩が、ナトリウムおよびカリウムの重炭酸塩から成る群から選択される、請求項３１に記載の混合物を作る方法。
【請求項３４】
配合物が、全部の活性炭または全部のシリカゲルを含めて任意の割合にある、請求項３１に記載の混合物を作る方法。
【請求項３５】
第１の塩基性塩および第２の塩基性塩が、ナトリウムおよびカリウムの炭酸塩および重炭酸塩から成る群から選択される、請求項３４に記載の混合物を作る方法。
【請求項３６】
第１の塩基性塩が、ナトリウムおよびカリウムの炭酸塩から成る群から選択され、そして第２の塩基性塩が、ナトリウムおよびカリウムの重炭酸塩から成る群から選択される、請求項３４に記載の混合物を作る方法。
【国際調査報告】
2004517726.tif 000022
2004517726.tif 000023
2004517726.tif 000024